(57)【要約】【課題】  ＺＳＭ−５型ゼオライトが有する高い耐酸性を保持しながら、親水性および水選択透過性を有し、高品質なＺＳＭ−５型ゼオライト膜を、構造規定剤を使用することなく、焼成処理を行わずに製造する方法を提供する。【解決手段】  アルミナ源、シリカ源、およびフッ素化合物を含み、該フッ素化合物以外に構造規定剤を含まない水性ゲルを熟成させた後、種結晶を有する支持体を前記水性ゲルに挿入し水熱合成するＺＳＭ−５型ゼオライト膜の製造方法であって、前記水性ゲルの仕込み組成が、Ｓｉ／Ａｌモル比が５以上３０以下、Ｆ／Ｓｉモル比が０．５以上２.０以下であり、この水性ゲルを室温〜５０℃、０．５〜２４時間の条件で熟成することを特徴とする。【選択図】  図１
2010131600.tif 000002
【特許請求の範囲】
【請求項１】
アルミナ源、シリカ源、およびフッ素化合物を含み、該フッ素化合物以外に構造規定剤を含まない水性ゲルを熟成させた後、種結晶を有する支持体を前記水性ゲルに挿入し水熱合成するＺＳＭ−５型ゼオライト膜の製造方法であって、前記水性ゲルの仕込み組成が、Ｓｉ／Ａｌモル比が５以上３０以下、Ｆ／Ｓｉモル比が０．５以上２.０以下であり、この水性ゲルを室温〜５０℃、０．５〜２４時間の条件で熟成することを特徴とするＺＳＭ−５型ゼオライト膜の製造方法。
【請求項２】
アルミナ源、シリカ源、およびフッ素化合物を含み、該フッ素化合物以外に構造規定剤を含まない水性ゲルを熟成させた後、種結晶を有する支持体を前記水性ゲルに挿入し水熱合成するＺＳＭ−５型ゼオライト膜の製造方法であって、前記水性ゲルの仕込み組成が、Ｓｉ／Ａｌモル比が５以上３０以下、Ｆ／Ｓｉモル比が０．５以上２.０以下であり、前記水熱合成を８０〜２５０℃、撹拌回転数５〜１００ｒｐｍ、合成時間２０〜１００時間の条件下で行うことを特徴とするＺＳＭ−５型ゼオライト膜の製造方法。
【請求項３】
前記水熱合成を８０〜２５０℃、撹拌回転数５〜１００ｒｐｍの条件下で行う請求項１に記載のＺＳＭ−５型ゼオライト膜の製造方法。
【請求項４】
前記支持体が多孔質構造であり、その平均気孔径が０．０５〜１．０μｍ、気孔率が１０〜８０％である請求項１〜３のいずれか１項に記載のＺＳＭ−５型ゼオライト膜の製造方法。
【発明の詳細な説明】
【技術分野】
【０００１】
本発明は、ＺＳＭ−５型ゼオライト膜の製造方法に関し、さらに詳しくは、耐酸性に優れ、かつ親水性であり水選択透過性の高いＺＳＭ−５型ゼオライト膜の製造方法に関する。
【背景技術】
【０００２】
膜分離法を利用した液体分離手段には、液体混合物を分離膜の片側（供給側）に接触させて、反対側（透過側）を減圧することにより、特定の液体（透過物質）を気化させ分離するパーベーパレーション法（浸透気化法）、気体混合物または液体混合物を蒸気状態で供給し分離膜に接触させて、透過側を減圧して特定の蒸気を分離するベーパーパーミエーション法などがある。このような膜分離方法は、従来、簡単な方法では分離できなかった液体混合物、例えば共沸混合物、沸点が近接して比揮発度が小さい液体混合物、加熱によって重合や変成を起こしやすい物質を含む混合物を分離または濃縮する新しい分離法として注目されている。
【０００３】
非多孔質高分子膜によって液体混合物から特定の液体を分離する方法として、例えば、スチレン−アクリル酸共重合体膜によって水とホルムアルデヒドとを分離する手段や、ポリビニルアルコール膜によって共沸混合物状態の水とアルコールとを分離する手段が提案されている。しかし、これらの手段に使用する分離膜には、高分子材料が用いられており、耐熱性、耐薬品性、耐酸性および機械的強度等の理由から、適用可能な液体混合物または気体混合物が限られていた。
【０００４】
最近、高分子膜に比べ、耐久性が優れる無機膜が期待され盛んに研究が行なわれている。なかでもゼオライト膜は、０．３〜０．９ｎｍの均一な細孔構造を有しており、しかも（１）分離対象である分子が細孔に入り得るか否かの分別、（２）細孔内拡散係数の相違により分子を識別する分子篩作用、（３）骨格内のアルミニウム含有量の大小によってゼオライト表面の親疎水性の調整、といった特徴があり、多機能型の分離膜素材として注目されている。
【０００５】
特に、ＭＦＩ型構造をもつＺＳＭ−５型ゼオライト膜は、合成の容易さから種々研究され、多くの提案がなされている。一般に、ＺＳＭ−５型ゼオライト膜は、Ｓｉ／Ａｌ比が高く、耐酸性が高い特徴がある。一方、ＺＳＭ−５型ゼオライト膜は、Ｓｉ／Ａｌ比が高いために疎水性が高く、親水性が低い性質をもつため、分離膜として使用するときには、主に疎水性の揮発性有機物を対象とした膜分離に限られていた。
【０００６】
しかしながら、セルロースを酸分解し発酵して得られるバイオエタノールからの脱水精製処理において、バイオエタノールを含む供給液は、硫酸等の酸処理工程により強酸性であることから、その脱水分離膜には、耐酸性と水選択透過性が求められている。従来のＺＳＭ−５型ゼオライト膜は、耐酸性は高いものの、親水性が低く水選択透過性が乏しいことから、脱水分離膜として利用することはできない。一方、Ａ型（Ｓｉ／Ａｌモル比が１．０）、Ｘ型（Ｓｉ／Ａｌモル比が１．０〜１．５）等のゼオライト膜は、親水性が高く水選択透過性をもつものの、耐酸性が低いため、バイオエタノールを含む供給液等の強酸性の水溶液に浸漬すると、ゼオライト分離膜の構造が破壊されてしまい、脱水分離膜として使用することができないのが現状である。
【０００７】
また、従来のＺＳＭ−５型ゼオライト膜の合成方法は、テトラプロピルアンモニウム塩など高価な構造規定剤（テンプレート剤）を使用することから、生産コストが高くなり実用化を妨げる要因となっている。加えて、ＺＳＭ−５型ゼオライト膜における微細孔構造を完成させるためには、構造規定剤を酸化分解して除去するための焼成処理が不可欠である。しかし、この焼成処理に伴い合成したゼオライト膜に、クラックやピンホールが発生してしまう問題があり、未だ解決されていない。特許文献１は、焼成処理に伴うクラックやピンポールの発生を抑制するため、金属酸化物等からなる中間層を介在させることを提案するが、ＺＳＭ−５型ゼオライト膜の焼成処理に関する根本的な問題解決には至っていない。
【０００８】
非特許文献１および２は、テンプレート剤を使用しない純相ＭＦＩ型ゼオライトとして、Ｓｉ／Ａｌゲル比が２０〜９０のＺＳＭ−５結晶を報告しているが、親水性を有する高品質のＺＳＭ−５型ゼオライト膜は、未だ合成されていない。
【先行技術文献】
【特許文献】
【０００９】
【特許文献１】特開平１０−２４４１６１号公報
【特許文献２】特開２００２−３１６０２６号公報
【特許文献３】特開平０７−５０５３３３号公報
【特許文献４】特開平０５−０４３２１８号公報
【特許文献５】特開平０８−１８３６１１号公報
【非特許文献】
【００１０】
【非特許文献１】R. Aiello, A. Nastro, C. Pellegrino: Zeolites 7 (1987) p.549
【非特許文献２】V. P. Shiralkar, A. Clearfield: Zeolites 9 (1989) p.363
【非特許文献３】Gang Li, Eiichi Kikuchi, Masahiro Matsukata, ZSM-5 zeolite membranes prepared form a clear template-free solution, Microporous and Mesoporous Materials, 2003, 60, p.225-235
【発明の概要】
【発明が解決しようとする課題】
【００１１】
本発明の目的は、ＺＳＭ−５型ゼオライトが有する高い耐酸性を保持しながら、親水性および水選択透過性を有し、高品質なＺＳＭ−５型ゼオライト膜を、構造規定剤を使用することなく、焼成処理を行わずに製造する方法を提供するものである。
【課題を解決するための手段】
【００１２】
上記目的を達成する第１の本発明のＺＳＭ−５型ゼオライト膜の製造方法は、アルミナ源、シリカ源、およびフッ素化合物を含み、該フッ素化合物以外に構造規定剤を含まない水性ゲルを熟成させた後、種結晶を有する支持体を前記水性ゲルに挿入し水熱合成するＺＳＭ−５型ゼオライト膜の製造方法であって、前記水性ゲルの仕込み組成が、Ｓｉ／Ａｌモル比が５以上３０以下、Ｆ／Ｓｉモル比が０．５以上２.０以下であり、この水性ゲルを室温〜５０℃、０．５〜２４時間の条件で熟成することを特徴とするものである。
【００１３】
また、第２の本発明のＺＳＭ−５型ゼオライト膜の製造方法は、アルミナ源、シリカ源、およびフッ素化合物を含み、該フッ素化合物以外に構造規定剤を含まない水性ゲルを熟成させた後、種結晶を有する支持体を前記水性ゲルに挿入し水熱合成するＺＳＭ−５型ゼオライト膜の製造方法であって、前記水性ゲルの仕込み組成が、Ｓｉ／Ａｌモル比が５以上３０以下、Ｆ／Ｓｉモル比が０．５以上２.０以下であり、前記水熱合成を８０〜２５０℃、撹拌回転数５〜１００ｒｐｍ、合成時間２０〜１００時間の条件下で行うことを特徴とするものである。
【発明の効果】
【００１４】
第１及び第２の本発明の製造方法は、優れた耐酸性を保持しながら、親水性があり水選択透過性を有するＺＳＭ−５型ゼオライト膜を、フッ素化合物以外の構造規定剤を使用することなく、焼成処理を行わずに製造することができる。このため、水熱合成したゼオライト膜にクラックやピンホールが発生することなく、高品質なＺＳＭ−５型ゼオライト膜を、効率的に製造することができ、さらに製造コストを削減することができる。
【００１５】
第１及び第２の本発明の製造方法により得られるＺＳＭ−５型ゼオライト膜は、親水性と水選択透過性、および耐酸性を兼ね備え優れた特性を有するものである。このため、耐酸性と水選択透過性が要求される膜分離、特にバイオエタノールからの脱水精製処理等の膜分離方法に有効に使用することができる。
【００１６】
また、第１の本発明の製造方法では、水性ゲルを室温〜５０℃、０．５〜２４時間の条件で熟成することにより、第２の本発明の製造方法では、水熱合成を８０〜２５０℃、撹拌回転数５〜１００ｒｐｍ、合成時間２０〜１００時間の条件下で行うことにより、いずれの発明においてもＺＳＭ−５型ゼオライト膜を均一な厚さで欠陥がないものにすると共に、他のゼオライトや粉体結晶の生成を抑制することにより、高品質のＺＳＭ−５型ゼオライト膜を製造することができる。
【図面の簡単な説明】
【００１７】
【図１】ＺＳＭ−５型ゼオライト膜による液体分離装置の一例を示す系統図である。
【図２】本発明の製造方法で得られたＺＳＭ−５型ゼオライト膜のＸ線回折パターンを例示するものである。
【図３】本発明の製造方法で得られたＺＳＭ−５型ゼオライト膜のＦＥ−ＳＥＭ写真を例示するものである。
【発明を実施するための形態】
【００１８】
以下に、本発明を詳細に説明する。
【００１９】
本発明のＺＳＭ−５型ゼオライト膜の製造方法は、アルミナ源、シリカ源およびフッ素化合物を含み、フッ素化合物以外の構造規定剤を含まない水性ゲルを熟成させた後、種結晶を有する支持体を水性ゲルに挿入して水熱合成するものである。
【００２０】
本発明の製造方法に使用するアルミナ源は、特に限定されるものではないが、好ましくは、塩化アルミニウム、硫酸アルミニウム、硝酸アルミニウム、酸化アルミニウム、水酸化アルミニウム、アルミン酸ナトリウム、アルミナホワイト、フッ化アルミニウム等、より好ましくは、塩化アルミニウム、硫酸アルミニウム、硝酸アルミニウムが挙げられる。
【００２１】
本発明の製造方法に使用するシリカ源は、特に限定されるものではないが、好ましくは、コロイダルシリカ、湿式シリカ、無定形シリカ、ヒュームドシリカ、ケイ酸ナトリウム、シリカゾル、シリカゲル、カオリナイト、珪藻土、ケイ酸アルミニウム、ホワイトカーボン、テトラブトキシシラン、テトラブチルオルソシリケート、テトラエトキシシラン等、より好ましくは、コロイダルシリカ、湿式シリカ、が挙げられる。
【００２２】
本発明の製造方法に使用するフッ素化合物は、水可溶性であれば、特に限定されるものではないが、好ましくは、フッ化水素、フッ化ナトリウム、フッ化水素ナトリウム、ケイフッ化ナトリウム、フッ化アンモニウム、クリオライト、フッ化アルミニウムなど、より好ましくは、フッ化ナトリウム、フッ化アルミニウムのフッ素化合物が挙げられる。水熱合成の際、水性ゲルにフッ素化合物を共存させることにより、その詳細な機構は不明であるが、フッ素化合物が、構造規定剤（テンプレート剤）に代わる役割を果たし、ＺＳＭ−５型ゼオライト膜を合成することができる。特に、フッ素化合物として、フッ化ナトリウム、フッ化アルミニウムを使用することにより、ＺＳＭ−５型ゼオライト膜のＳｉ／Ａｌモル比を低くすることができ、好ましい。
【００２３】
本発明の製造方法は、構造規定剤を使用せずに、フッ素化合物および特定の水性ゲル組成により合成するゼオライト膜の構造がＭＦＩ型となるように制御することができる。このため構造規定剤を除去するための焼成処理をする必要がなく、焼成処理に伴うゼオライト膜へのクラックやピンホールの発生を回避し、高品質のＺＳＭ−５型ゼオライト膜を製造することができる。
【００２４】
本発明の製造方法でいう構造規定剤とは、テトラエチルアンモニウムイオン、テトラプロピルアンモニウムイオン、またはテトラブチルアンモニウムイオン等を含有するテトラアルキルアンモニウム塩が、代表的に挙げられる。さらに、構造規定剤は、上記のような４級アンモニウムイオンに限らず、第１〜３級アンモニウムイオン、アミン、無機塩等、水熱合成の後、焼成処理が必要となり、ＺＳＭ−５型ゼオライト膜の構造を制御するために添加する化合物を、構造規定剤とする。本発明の製造方法に使用する水性ゲルは、フッ素化合物を含むものであって、上記のような構造規定剤を含有しないものである。
【００２５】
本発明の製造方法でいう焼成処理とは、水熱合成により得られたゼオライト膜を、例えば、温度３７５℃以上で２０〜６０時間、焼成することにより、上記の構造規定剤や未反応物を酸化分解して除去する処理工程をいう。焼成温度、加熱速度や焼成時間は、構造規定剤や未反応物の種類や含有量により適宜、選択される。焼成処理に際しては、構造規定剤とともに、支持体およびゼオライト膜等の、組成および構造が異なり熱膨張率が相違する物質を、同時に、高温で、長時間、加熱するため、熱歪が生じ、ゼオライト膜にクラックやピンホール等の不具合が発生することが多い。したがって均一な細孔分布が得られなくなってしまい、ゼオライト膜の品質の低下を招くことになる。
【００２６】
本発明の製造方法においては、フッ素化合物以外の構造規定剤を使用しないため、焼成処理を行う必要がなく、合成したゼオライト膜をクラックやピンホールにより損傷することがなく、均一な細孔分布を有する高品質なＺＳＭ−５型ゼオライト膜を得ることができる。
【００２７】
本発明の製造方法に使用する水性ゲルは、アルミナ源、シリカ源、およびフッ素化合物の仕込み組成のモル比が、以下の組成比を満たすものである。
【００２８】
水性ゲルにおける仕込み組成のＳｉ／Ａｌモル比は、５以上３０以下、好ましくは５以上２０以下、より好ましくは６以上１４以下、さらに好ましくは７以上１０以下である。Ｓｉ／Ａｌモル比が、上記範囲を超えるとアルミニウムの含量が低くなり、親水性を得ることができない。またＳｉ／Ａｌモル比が、上記範囲未満であると、ゼオライト膜の構造がＺＳＭ−５型以外のゼオライト構造、或いは混晶となってしまい、耐酸性および耐薬品性を高めることができない。
【００２９】
また、水性ゲルにおける仕込み組成のＦ／Ｓｉモル比は、０．５以上２.０以下、好ましくは０．６以上１．５以下、より好ましくは０．７５以上１．２５以下、さらに好ましくは０．８５以上１．１５以下である。Ｆ／Ｓｉモル比が、上記範囲を超えると、ＺＳＭ−５型ゼオライト膜を合成することは可能であるが、生産コストが割高となり好ましくない。Ｆ／Ｓｉモル比が、上記範囲未満であると、ＺＳＭ−５型ゼオライト膜におけるアルミニウム含量を多くすることができず、親水性すなわち水選択透過性を発現するＺＳＭ−５型ゼオライト膜を得ることができない。
【００３０】
本発明の製造方法においては、鉱化剤を使用してもよい。鉱化剤は、Ｓｉ、Ａｌ等のゼオライト骨格を構成する金属成分を水中に溶解させる役割、および最終的に骨格のもつ負電荷を打ち消す役割を果たすものである。本発明の製造方法に好ましく使用する鉱化剤は、特に限定されるものではないが、好ましくは、アルカリ金属の水酸化物、アルカリ金属の酸化物、アルカリ金属のハロゲン化物、アルカリ土類金属のハロゲン化物、およびヘキサフルオロ珪酸塩等が挙げられ、より好ましくはアルカリ金属の酸化物、なかでも酸化ナトリウムを使用することが好ましい。なお、本発明の製造方法において、フッ素化合物は、鉱化剤として使用するものではない。
【００３１】
本発明の製造方法に使用する支持体は、その表面にＺＳＭ−５型ゼオライトを膜状に結晶化できる安定な多孔質構造であれば、特に限定されるものではないが、好ましくは、シリカ、アルミナ、ムライト、ジルコニア、窒化ケイ素、炭化ケイ素などのセラミックス焼結体、鉄、ステンレス等の焼結金属やガラス、カーボン成型体等、より好ましくは、シリカ、アルミナ、ムライト等のセラミックス焼結体が挙げられる。
【００３２】
本発明の製造方法に使用する支持体は、その平均気孔径が、好ましくは０．０５〜１０μｍ、より好ましくは０．１〜４μｍである。平均気孔径が、０．０５μｍ未満であると、透過速度が小さく、１０μｍを越えると選択性が低下するため好ましくない。また、本発明の製造方法に使用する支持体は、好ましくは気孔率が１０〜８０％、より好ましくは４０〜８０％である。気孔率が１０％未満では透過速度が小さく、８０％を越えると水選択透過性が低下する上に、支持体としての強度が得られないため好ましくない。好ましい多孔質支持体としては、平均気孔径が０．１〜２μｍ、気孔率が３０〜５０％の多孔質構造をもつシリカ、アルミナ、ムライト等のセラミックス焼結体である。
【００３３】
なお、多孔質支持体の形状には特に制限はなく、平膜状、平板状、円筒状（パイプ）、円柱状等の形状を使用目的に応じて選択することができる。
【００３４】
本発明の製造方法に使用する種結晶は、特に限定されるものではないが、ＺＳＭ−５型ゼオライトの結晶を使用することが好ましい。ＺＳＭ−５型ゼオライトの結晶は、公知の方法を用いて合成してもよいし、市販製品を使用することもできる。さらにそのＳｉ／Ａｌ比の値は、特に限定されるものではなく、ＭＦＩ構造を有するものであればよい。
【００３５】
本発明のＺＳＭ−５型ゼオライト膜の製造方法の工程を以下に示す。
【００３６】
（１）多孔質支持体のゼオライト膜を製膜する部分に、好ましくはその外表面にＺＳＭ−５種結晶を塗布した後、乾燥する。乾燥温度は、好ましくは室温〜１００℃、より好ましくは５０〜８０℃であり、乾燥時間は、好ましくは０．５〜４８時間、より好ましくは４〜２４時間である。乾燥温度が、上記範囲を超えると種晶の支持体への担持力不足となり、上記範囲未満では種晶への吸着物が膜合成に影響を及ぼすので、好ましくない。また乾燥時間が上記範囲を超えると種晶への吸着物が多くなり、かつ種晶の支持体への担持力不足となり、上記範囲未満では種晶への吸着物が膜合成に影響を及ぼすので、好ましくない。
【００３７】
（２）アルミナ源、シリカ源、フッ素化合物および水、必要に応じて鉱化剤を含む水性ゲルを、仕込み組成の組成比が、Ｓｉ／Ａｌモル比が５〜３０、好ましくは５〜２０、より好ましくは６〜１４、さらに好ましくは７〜１０であり、Ｆ／Ａｌモル比が０．５〜２．０、好ましくは０．６〜１．５、より好ましくは０．７５〜１．２５、さらに好ましくは０．８５〜１．１５となるように調製する。
【００３８】
水性ゲルにおける水の配合量は、Ｓｉの１モルに対して、好ましくは２５〜１００モル、より好ましくは４０〜６０モルである。水の配合量が、上記範囲を超えると膜化時間が長くなり非経済的で、上記範囲未満ではシリカ源の溶解が不十分のため分離性能を有する膜とならないことがあり、好ましくない。
【００３９】
水性ゲルにおける鉱化剤は、必要に応じて添加すればよく、その場合の鉱化剤の配合量は、Ｓｉの１モルに対して、好ましくは０．１〜１０モル、より好ましくは０．２〜２モルである。鉱化剤の配合量が、上記範囲を超えるとモルデナイトが生成し始め混晶となり、上記範囲未満では結晶化しなくなり、好ましくない。
【００４０】
（３）上記で得られた水性ゲルを熟成させる。第１の本発明における水性ゲルの熟成温度は、室温〜５０℃、好ましくは１５〜４０℃であり、熟成時間は、０．５〜２４時間、好ましくは１〜２時間である。熟成温度が、上記範囲を超えるとバルク中での結晶化が起こり始め、均一な膜厚とはならず、かつＺＳＭ−５以外のゼオライトが形成され、上記範囲未満ではシリカ源の活性不足のため欠陥のない膜が得られない。また熟成時間が上記範囲外であると、ＺＳＭ−５型のゼオライト膜を製膜することができない、さらにバルク中での結晶化が始まり、均一な膜厚とは成らず、かつＺＳＭ−５以外のゼオライトが形成される等の不具合がある。
【００４１】
（４）熟成した水性ゲルに、（１）で得られた種処理した多孔質支持体を浸漬して、撹拌しながら、ＺＳＭ−５型ゼオライト膜を水熱合成する。
【００４２】
第２の本発明における水熱合成時の温度は、８０〜２５０℃、好ましくは１３０〜２００℃である。温度が、上記範囲を超えると反応温度が速くなり欠陥のある膜となり、上記範囲未満では連続層の膜が生成しない。また水熱合成時における撹拌は、スタラー、回転機等を使用して、撹拌回転数が、５〜１００ｒｐｍ、好ましくは２０〜５０ｒｐｍとなるようにする。撹拌回転数が、上記範囲を超えると粉体結晶が生成され連続層の膜は生成せず、上記範囲未満では膜厚が均一でなく凸凹の表層を有する欠陥膜となる。水熱合成時の時間は、２０〜１００時間、好ましくは４８〜７２時間である。合成時間が、上記範囲を超えると膜厚の均一な膜が生成せず、かつ多種のゼオライト結晶が生成され、上記範囲未満ではゼオライト膜の必要な厚みを得ることができず、好ましくない。
【００４３】
（５）水熱合成したＺＳＭ−５型ゼオライト膜を温度１００℃以下で洗浄処理する。洗浄液は、純水、水道水等を使用することができる。
【００４４】
洗浄処理の温度は、好ましくは５〜１００℃、より好ましくは７０〜１００℃である。温度が、上記範囲を超えると結晶粒界を固定しているゲルが溶出し、膜欠陥が生成され、上記範囲未満では残存未反応ゲルが膜透過流束の障害となり、好ましくない。洗浄処理の時間は、好ましくは０．５〜２４時間、より好ましくは１〜４時間である。洗浄時間が、上記範囲を超えると結晶粒界を固定しているゲルが溶出し、膜欠陥が生成され、上記範囲未満ではフッ素化合物や未反応原料を十分に除去することができず、好ましくない。
【００４５】
本発明において、洗浄処理は、膜表面に沸騰水あるいは５０℃以上の熱水を流して洗浄するか、沸騰あるいは５０℃以上の熱水中に膜を所定時間、浸漬させて洗浄することが好ましい。
【００４６】
本発明の製造方法により得られるＺＳＭ−５型ゼオライト膜は、耐熱性、耐溶剤性、耐薬品性、親水性、および水選択透過性に優れており、少ないエネルギー消費量で、効率よく液体を分離することが可能であり、特に優れた耐酸性と水選択透過性を有することから、酸性水溶液における脱水分離膜に有効に使用することができる。
【００４７】
本発明の製造方法により得られたＺＳＭ−５型ゼオライト膜は、分離膜として使用することができる。本発明の分離膜は、液体混合物または気体混合物に対する膜分離方法として、パーベーパレーション法、ベーパーパーミエイション法、気相分離法のいずれにも使用することができる。本発明のＺＳＭ−５型ゼオライト膜は、液体混合物の分離に極めて有効に使用することができ、各種溶剤の精製分離プロセスにおいて省エネルギーでコンパクトな浸透気化膜分離装置に有効に使用することができる。
【００４８】
本発明の分離膜の分離対象となる液体混合物は、特に限定されないが、例えば、水と、メタノール、エタノール、プロパノールなどのアルコール類または酢酸、プロピオン酸、酪酸などのカルボン酸類との液体混合物、アセトン、メチルエチルケトンなどのケトン類、四塩化炭素、トリクロロエチレンなどのハロゲン化炭化水素、または前記カルボン酸類などの有機溶液と、前記アルコール類との液体混合物、前記アルコール類またはカルボン酸類と、ベンゼン、シクロヘキサンなどの芳香族類との液体混合物などである。
【００４９】
なお本発明のＺＳＭ−５型ゼオライト膜は、水−メタノール、水−エタノール、水−プロパノールなどの水−アルコール類の分離、水−酢酸、水−プロピオン酸などの水−カルボン酸類の分離、メタノール−エタノール、メタノール−プロパノールなどのアルコール類の分離に有効に適用することができる。特に、水−エタノール、水−プロパノール、水−酢酸などの脱水分離においては、処理能力、すなわち全透過量および分離係数が高く、高い分離性能を得ることができる。但しこれらの混合液の組合せは、例示のために示したものであり、本発明のＺＳＭ−５型ゼオライト膜からなる分離膜の対象液体混合物はこれらに限定されるものではない。
【００５０】
図１は、本発明のＺＳＭ−５型ゼオライト膜による液体分離操作に用いる装置の系統図の一例である。先ず、ＺＳＭ−５型ゼオライト膜を分離膜１として、図１に示す装置の膜モジュール２に取付ける。膜モジュール２は、被透過液室３とその両側に配置した透過蒸気室４とからなり、被透過液室３と透過蒸気室４とを分離膜１により隔てた構成となっている。被透過液室３の一方の端部に液体混合液（供給液）の供給液管９を接続し、他方の端部に排出液管１０を接続する。供給液は、供給液タンク５から供給ポンプ６により送液され、再生器７で予熱され、オイルヒータ８で所定の温度に加熱され、供給液管９を通じ膜モジュール２に送られ、分離膜１の外側を取り巻く被透過液室３に供給される。
【００５１】
分離膜１は、水選択透過性であり、分離膜１の内側および透過蒸気室４を、好ましくは真空度１３．３〜２６６０Ｐａ、より好ましくは真空度１３３〜７９８Ｐａに減圧することにより、被透過液室３内の供給液中の、主に親水性成分が、選択的に分離膜１の外側から内側へ蒸気となって透過する。透過蒸気は、分離膜１の内側を流れ、透過蒸気室４から排出され、透過液コンデンサ１２により凝縮されて、回収される。
【００５２】
被透過液室３において脱水し精製された疎水性成分（アルコール類、カルボン酸類等）は、排出液管１０を通じ、製品クーラ１１で冷却されて製品タンク１２へ送られる。
【００５３】
ＺＳＭ−５型ゼオライト膜の透過性能は、所定の供給液の温度、供給量、および透過蒸気室４の真空度において、単位面積、単位時間当たりの全透過量（ｋｇ／ｍ２ｈ）、および分離係数αとにより評価することができる。分離係数αは、液体混合物の分離効率を示すものであり、液体Ａおよび液体Ｂを含む混合液に対し下記式（１）で定義する
α＝（ＰＡ／ＰＢ）／（ＦＡ／ＦＢ）        （１）
式中、ＦＡ、ＦＢは、それぞれ供給液中の液体Ａ，液体Ｂの平均濃度（ｗｔ％）であり、ＰＡ、ＰＢは、それぞれ透過液中の液体Ａ，液体Ｂの平均濃度（ｗｔ％）である。
【００５４】
水−アルコール混合液からの脱水分離の場合、分離係数αは、液体Ａが水、液体Ｂがアルコールとなり下記式（２）にて表される。
【００５５】
α＝（ＰＷ／ＰＯＨ）／（ＦＷ／ＦＯＨ）        （２）
式中、ＦＷ、ＦＯＨは、それぞれ供給液中の水（Ｗ）、アルコール（ＯＨ）の平均濃度（ｗｔ％）であり、ＰＷ、ＰＯＨは、それぞれ透過液中の水（Ｗ）、アルコール（ＯＨ）の平均濃度（ｗｔ％）である。
【００５６】
本発明の製造方法により得られるＺＳＭ−５型ゼオライト膜は、親水性と水選択透過性、および耐酸性を兼ね備え優れた特性を有するものであり、この特性を活かした分離膜として、膜分離方法において有効に利用することができる。本発明のＺＳＭ−５型ゼオライト膜を分離膜に使用する膜分離方法は、例えば、耐酸性と水選択透過性が要求される膜分離方法、特にバイオエタノールからの脱水精製処理、反応系での脱水素等の膜分離方法等が挙げられる。
【００５７】
また本発明のＺＳＭ−５型ゼオライト膜は、ミクロレベルの酸触媒エステル化反応と選択的水分離を同時に兼ね備える触媒反応器のポテンシャルを有するものである。
【００５８】
例えば、酢酸とメタノールを、本発明のＺＳＭ−５型ゼオライト膜の片側（供給側）に置いて加熱し、膜の反対側（透過側）を減圧する。このとき、ＺＳＭ−５型ゼオライト膜が、触媒となりエステル化反応を進めるとともに、同時に脱水分離膜として機能するものである。この反応式は、下記式（３）のとおりである。
ＣＨ３ＣＯＯＨ＋ＣＨ３ＯＨ  →  ＣＨ３ＣＯＯＣＨ３＋Ｈ２Ｏ      （３）
すなわち、ＺＳＭ−５型ゼオライト膜内の細孔で、酢酸１モルとメタノール１モルが、等モル反応して、酢酸メチルとなる反応と、生成した酢酸メチルが供給側に残り、水のみが透過側に分離される脱水分離を、同時に進行させることが可能なのである。
【００５９】
これに対し、従来の反応系では、触媒としてイオン交換樹脂（例えばアンバリスト）等を用い、酢酸１モルに対して、転化率を向上させるためにメタノール３〜５モルの過剰量を添加してエステル化反応を行なっている。そのため、酢酸エチル生成後に、脱水、メタノール回収、酢酸エチル精製という煩雑な分離操作が、必要となってしまう。
【００６０】
すなわち、本発明のＺＳＭ−５型ゼオライト膜を、酸触媒エステル化反応と選択的水分離を同時に兼ね備える触媒反応器として使用することにより、１）効率的に反応生成物を生産でき、かつ無公害、２）表面積／容積が非常に大きいため、熱および物質移動速度が速い、３）プロセスが、シンプルで最適化が容易、４）反応効率かつ転化率が高い、等の優れた効果が得られるものである。
【実施例】
【００６１】
以下、実施例によって本発明をさらに説明するが、本発明の範囲をこれらの実施例により限定するものではない。
【００６２】
実施例において、次の材料を使用した。
ムライト支持体：ニッカトー社製ムライト支持体（外径１２ｍｍ、内径９ｍｍ、長さ８００ｍｍ、平均孔径１μｍ、気孔率４０％）
シリカ源：日本シリカ社製湿式シリカ（商品名：Nipsil VN3）
フッ素化合物：和光純薬社製フッ化ナトリウム
鉱化剤：和光純薬社製酸化ナトリウム
ＺＳＭ−５種結晶：東ソー社製ZSM-5ゼオライト結晶
【００６３】
またアルミナ源として次のアルミニウム化合物を使用した。
（Ａ−１）塩化アルミニウム：和光純薬社製塩化アルミニウム６水和物
（Ａ−２）塩化アルミニウム：和光純薬社製塩化アルミニウム
（Ａ−３）硫酸アルミニウム：和光純薬社製硫酸アルミニウム１４−１８水
（Ａ−４）硫酸アルミニウム：和光純薬社製硫酸アルミニウム
（Ａ−５）硝酸アルミニウム：和光純薬社製硝酸アルミニウム
【００６４】
＜実施例１＞
ムライト支持体の外表面上にＺＳＭ−５種結晶を塗布した後、温度８０℃で数時間、乾燥した。アルミナ源として（Ａ−１）を使用して、シリカ源、アルミナ源、フッ素化合物、硬化剤および水を、各成分のモル比が、ＳｉＯ２：Ａｌ２Ｏ３：Ｎａ２Ｏ：ＮａＦ：Ｈ２Ｏ＝１：０．６７：０．２０：１：５０となるように、すなわちＳｉ／Ａｌモル比＝７．４６、Ｆ／Ｓｉモル比＝１となるように、反応ゲルを調製した。この反応ゲルを２時間、熟成した後、種結晶処理した支持体を挿入し、温度１８０℃、回転数３７．５ｒｐｍで撹拌しながら、３日間水熱合成を行ない、支持体の外表面上に、ＺＳＭ−５型ゼオライト膜を合成し、７０℃の熱水を用いて洗浄した。
【００６５】
＜実施例２〜５＞
実施例１のアルミナ源（Ａ−１）の代わりに、実施例２がアルミナ源（Ａ−２）、実施例３がアルミナ源（Ａ−３）、実施例４がアルミナ源（Ａ−４）、および実施例５がアルミナ源（Ａ−５）を使用した以外は、実施例１と同様にして、各支持体の外表面上に、ＺＳＭ−５型ゼオライト膜を製膜した。
【００６６】
＜ＺＳＭ−５型ゼオライト膜の構造評価＞
実施例１〜５により得られたＺＳＭ−５型ゼオライト膜およびムライト支持体の表面部分をＸ線回析（ＸＲＤ）により測定した。
【００６７】
図２は、実施例１、３で得られたＺＳＭ−５型ゼオライト膜およびムライト支持体のＸＲＤパターンを示すものであり、Ａがムライト支持体、Ｂが実施例１、Ｃが実施例３で得られたＺＳＭ−５型ゼオライト膜のＸＲＤパターンである。他の実施例により得られたＺＳＭ−５型ゼオライト膜も含めて、本発明の製造方法のより得られたＺＳＭ−５型ゼオライト膜は、アルミナ源の相違にかかわらず、全てが典型的なＭＦＩ構造に帰するＸＲＤパターンであることが確認された。
【００６８】
図３は、実施例１、３で得られたＺＳＭ−５型ゼオライト膜の電界放射型走査電子顕微鏡（ＦＥ−ＳＥＭ）による観察写真である。具体的には、Ａがムライト支持体の表面、ＢおよびＣが実施例１で得られたＺＳＭ−５型ゼオライト膜の表面および断面、Ｄ、Ｅが実施例３で得られたＺＳＭ−５型ゼオライト膜の表面および断面の観察写真である。図３から、約１μｍ長の微細ロット状の結晶がムライト支持体上に成長しており、ゼオライト膜の膜厚は、１０μｍ以下であることが、断面写真より認められる。
【００６９】
＜適用例１〜２０：ＺＳＭ−５型ゼオライト膜の気化透過法における分離性能＞
実施例１〜５により得られたＺＳＭ−５型ゼオライト膜の気化透過法における分離性能（ＰＶ性能）を図１の膜分離装置を用いて評価した。各実施例において製造したＺＳＭ−５型ゼオライト膜を分離膜として使用して、透過側の真空度を７００Ｐａ、供給液の流量を５０ｋｇ／ｈとして、供給液の組成および分離温度を、表１および２に示す適用例１〜２０のとおり、種々変化させてＰＶ性能を評価した。その結果を表１および２に示す。
【００７０】
全てのＺＳＭ−５型ゼオライト膜モジュールが、優れた水選択透過性を有することが認められた。
【００７１】
【表１】
2010131600.tif 000003
【００７２】
【表２】
2010131600.tif 000004
【００７３】
＜適用例２１〜２６：ＺＳＭ−５型ゼオライト膜の耐酸性評価＞
実施例１〜３により得られたＺＳＭ−５型ゼオライト膜の耐酸性を評価した。各ＺＳＭ−５型ゼオライト膜を製膜した支持体を、濃度９０重量％の酢酸水溶液に、表３に示す浸漬期間、室温にて、浸漬させた。その後、膜モジュールに取付け、濃度９０重量％の酢酸水溶液を供給液として使用して、分離温度７５℃、透過側の真空度を７００Ｐａ、供給液の流量を５０ｋｇ／ｈとして、気化透過法における分離性能（ＰＶ性能）を評価した。その結果を表３に示す。
【００７４】
【表３】
2010131600.tif 000005
【００７５】
この結果より、本発明の製造方法のより得られたＺＳＭ−５型ゼオライト膜が、長期間に亘る耐酸性を有し、耐酸性試験後においても分離係数が高く、優れたＰＶ性能を保持することが確認された。
【符号の説明】
【００７６】
１    分離膜
２    膜モジュール
３    被透過液室
４    透過蒸気室
５    供給液タンク
６    供給ポンプ
７    再生器
８    オイルヒータ
９    供給液管
１０  排出液管
１１  製品クーラ
１２  製品タンク
１３  真空ポンプ
１４  透過液コンデンサ
１５  透過液トラップ
１６  透過液ポンプ
１７  透過液タンク
【図１】
2010131600.tif 000006
【図２】
2010131600.tif 000007
【図３】
2010131600.tif 000008